(57)【要約】【課題】表面荒れや欠陥、または汚染源となる不要な付着材などの発生した基板の周縁部を効率良くかつ効果的に処理すること。【解決手段】基板の周縁部における基板面の処理を行う基板の周縁部の処理方法であって、前記基板の周縁部の表面状態をモニタする表面状態モニタ工程と、前記基板面の処理を実行するための条件であって前記基板面の処理の必要性の有無を含む基板面処理条件を、前記表面状態のモニタ結果に基づいて決定する処理条件決定工程と、前記基板面処理条件に基づいて、前記基板面の処理の必要性がある場合に前記基板の周縁部に対して前記基板面の処理を実行する基板面処理工程と、を含む。【選択図】        図１
2009111079.tif 000002
【特許請求の範囲】
【請求項１】
基板の周縁部における基板面の処理を行う基板の周縁部の処理方法であって、
前記基板の周縁部の表面状態をモニタする表面状態モニタ工程と、
前記基板面の処理を実行するための条件であって前記基板面の処理の必要性の有無を含む基板面処理条件を、前記表面状態のモニタ結果に基づいて決定する処理条件決定工程と、
前記基板面処理条件に基づいて、前記基板面の処理の必要性がある場合に前記基板の周縁部に対して前記基板面の処理を実行する基板面処理工程と、
を含むことを特徴とする基板の周縁部の処理方法。
【請求項２】
前記表面状態モニタ工程では、前記基板の周縁部に付着した付着材の付着位置、または前記基板の周縁部における欠陥位置をモニタし、前記処理条件決定工程では、前記付着材の付着位置または前記欠陥位置から前記基板面の処理の対象領域を決定すること、
を特徴とする請求項１に記載の基板の周縁部の処理方法。
【請求項３】
前記基板面の処理が、研磨テープを用いた研磨処理であり、
前記表面状態モニタ工程では、前記基板の周縁部の形状をモニタし、
前記処理条件決定工程では、前記基板の周縁部の形状から、前記基板の周縁部における所定の研磨位置での前記周縁部と前記研磨テープとの接触長さに関する情報に基づいて前記研磨処理の処理時間を決定すること、
を特徴とする請求項１に記載の基板の周縁部の処理方法。
【請求項４】
前記表面状態モニタ工程では、前記基板の周縁部の表面粗さをモニタし、
前記処理条件決定工程では、前記表面粗さから前記基板面の処理の処理時間を決定すること、
を特徴とする請求項１に記載の基板の周縁部の処理方法。
【請求項５】
基板の周縁部における基板面の処理を行う基板の周縁部の処理装置であって、
前記基板の周縁部の表面状態に関する表面状態情報に基づいて前記基板面の処理を実行するための条件であって前記基板面の処理の必要性の有無を含む基板面処理条件を決定する際に参照される決定基準情報を記憶する記憶部と、
前記表面状態情報と、前記決定基準情報とを用いて前記基板面処理条件を決定する処理条件決定部と、
前記基板面処理条件に基づいて、前記基板面の処理の必要性がある場合に前記基板の周縁部に対して前記基板面の処理を実行する基板面処理部と、
を備えることを特徴とする基板の周縁部の処理装置。
【発明の詳細な説明】
【技術分野】
【０００１】
本発明は、基板の周縁部の処理方法および装置に関するものであり、特に、半導体ウェハなどの基板の周縁部に発生する表面荒れや欠陥、または後工程において汚染源となる可能性を有する不要な付着材を効率良く基板から除去するための基板の周縁部の処理方法および装置に関する。
【背景技術】
【０００２】
近年、半導体素子の微細化、半導体装置の高密度化に伴い、半導体装置の製造工程におけるパーティクルの管理は益々重要になりつつある。パーティクルを管理する上での大きな問題の１つとして、半導体装置の製造工程中に半導体ウェハ（基板）の周縁部におけるベベル部及びエッジ部に生じる表面荒れに起因する発塵がある。ここで、ベベル部とは、半導体ウェハの端縁角部において曲率を有する部分を意味し、エッジ部とは、ベベル部からウェハの内周側に向かった数ｍｍ程度の表面が平坦な部分を意味する。
【０００３】
例えば、トレンチキャパシタのトレンチ（ディープトレンチ）をＳｉウェハの表面に形成するＲＩＥ（Reactive Ion Etching）工程においては、エッチング中に生じる副生成物がＳｉウェハの周縁部（ベベル部及びエッジ部）に付着する。そして、これがエッチングのマスクとして作用するため、Ｓｉウェハの周縁部に針状突起が形成されることがある。特に、マスクの開口径がサブミクロンオーダーであり、アスペクト比が数十と非常に高いディープトレンチを精度良く形成しようとした場合には、そのプロセス条件により上述した針状突起が周縁部に必然的に発生する。
【０００４】
針状突起の高さは位置によりばらつきがあるが、最大で１０μｍ近くにもなり、Ｓｉウェハの搬送時あるいはプロセス時に破損してパーティクルが発生する原因となる。このようなパーティクルは歩留りの低下につながるため、周縁部に形成された針状突起を除去する必要がある。
【０００５】
また、半導体装置の製造工程中においては、半導体ウェハの周縁部に付着した材料膜が汚染源となる。すなわち、周縁部に付着した材料膜が剥がれてＳｉウェハのデバイス面に乗り、露光不良や加工不良を引き起こす。このため、これらの不要な材料膜を半導体ウェハから除去する必要がある。そこで、このような針状突起や材料膜を除去するために、ウエットエッチング(Wet  Etching）法を始め、ＣＤＥ（Chemical  Dry  Etching）法、研磨テープやスラリによる研磨法、最近では、マイクロトーチを利用した方法など様々な手法が使用されている。特に、研磨法は、半導体ウェハの周縁部に発生する表面荒れや、周縁部に付着し汚染源となる膜を、短時間に除去することができ、かつ処理領域の制御性が高いのが特徴である。
【０００６】
研磨法を用いた技術としては、例えば研磨テープと、基板の所定の箇所に前記研磨テープを押圧する研磨ヘッドとを備え、前記研磨テープと前記基板との摺動により前記基板の研磨を行うことにより、基板の周縁部に発生する表面荒れや欠陥、または後工程において汚染源となる可能性を有する不要な膜を除去するものが提案されている（例えば、特許文献１参照）。
【０００７】
ところで、研磨において問題となるのがベベル部の形状である。すなわち、半導体ウェハの周縁部を研磨する際、周縁部の形状によって研磨面とテープとの当たり方が大きく変化するため、当たり方にばらつきが生じる。そこで、実際の製造工程においてはこれらのばらつきなどを考慮し、オーバー研磨時間を長くして削り残しのないようにしている。ここで、オーバー研磨時間は、当たり方にばらつき等がない場合の本来の研磨時間から延長された時間である。
【０００８】
一方、半導体装置製造時の各工程において、半導体ウェハのエッジ部からベベル部にかけての処理状態については、あまり制御されていないのが現状である。また、元の半導体ウェハの形状もばらつきが大きいため、実際のウェハエッジ部からベベル部にかけての状態は非常に不安定である。このため、通常、ウェハエッジ部からベベル部にかけての研磨処理プロセスにおいては、非常に長いオーバー処理時間を設定しなければならず、処理効率が良くない、という問題がある。
【０００９】
【特許文献１】特開２００３−２３４３１４号公報
【発明の開示】
【発明が解決しようとする課題】
【００１０】
本発明は、上記に鑑みてなされたものであって、表面荒れや欠陥、または汚染源となる不要な付着材などの発生した基板の周縁部を効率良くかつ効果的に処理することができる基板の周縁部の処理方法および装置を提供することを目的とする。
【課題を解決するための手段】
【００１１】
上述した課題を解決し、目的を達成するために、本願発明の一態様によれば、基板の周縁部における基板面の処理を行う基板の周縁部の処理方法であって、前記基板の周縁部の表面状態をモニタする表面状態モニタ工程と、前記基板面の処理を実行するための条件であって前記基板面の処理の必要性の有無を含む基板面処理条件を、前記表面状態のモニタ結果に基づいて決定する処理条件決定工程と、前記基板面処理条件に基づいて、前記基板面の処理の必要性がある場合に前記基板の周縁部に対して前記基板面の処理を実行する基板面処理工程と、を含むことを特徴とする基板の周縁部の処理方法が提供される。
【００１２】
また、本願発明の一態様によれば、基板の周縁部における基板面の処理を行う基板の周縁部の処理装置であって、前記基板の周縁部の表面状態に関する前記表面状態情報に基づいて前記基板面の処理を実行するための条件であって前記基板面の処理の必要性の有無を含む基板面処理条件を決定する際に参照される決定基準情報を記憶する記憶部と、前記表面状態情報と、前記決定基準情報とを用いて前記基板面処理条件を決定する処理条件決定部と、前記基板面処理条件に基づいて、前記基板面の処理の必要性がある場合に前記基板の周縁部に対して前記基板面の処理を実行する基板面処理部と、を備えることを特徴とする基板の周縁部の処理装置が提供される。
【発明の効果】
【００１３】
この発明によれば、基板の周縁部に発生する表面荒れや欠陥、または汚染源となる不要な付着材などの発生した基板の周縁部を効率良くかつ効果的に処理することができる、という効果を奏する。
【発明を実施するための最良の形態】
【００１４】
以下に添付図面を参照して、本発明の実施の形態にかかる基板の周縁部の処理方法および装置を詳細に説明する。なお、本発明は以下の記述により限定されるものではなく、本発明の要旨を逸脱しない範囲において適宜変更可能である。
【００１５】
（第１の実施の形態）
図１は、本発明の第１の実施の形態にかかる基板の周縁部の処理システム１０の構成を示すブロック図である。実施の形態１にかかる基板の周縁部の処理システム１０は、基板の周縁部の処理装置１００（以下、処理装置１００と呼ぶ）と基板状態検出装置２００とを備える。処理装置１００は、基板である半導体ウェハ（基板）の周縁部の基板面を処理するものであり、記憶部１０１と、処理条件決定部１０２と、基板面処理部１０３と、を備える。
【００１６】
基板状態検出装置２００は、処理対象となる半導体ウェハの周縁部の表面状態をモニタし、取得した表面状態に関する情報（表面状態情報）を処理装置１００に出力する。半導体ウェハの周縁部とは、図２に示すような半導体ウェハ３００（以下、ウェハ３００と呼ぶ）の上面エッジ部３０１、上面ベベル部３０２、アペックス（端面）３０３、下面ベベル部３０４および下面エッジ部３０５を含む範囲である。図２は、基板の一例である半導体ウェハ３００の周縁部を説明する図である。ここで、上面とはウェハ３００においてデバイスが形成される側の面（デバイス面）である。下面とはウェハ３００においてデバイスが形成される側と反対側の面（裏面）である。また、上面エッジ部３０１および下面エッジ部３０５は、アペックス（端面）３０３から数ミリ程度の領域である。
【００１７】
第１の実施の形態の基板状態検出装置２００においては、ＣＣＤ（Charge  Coupled  Device）カメラを用いて、ウェハ３００の周縁部の画像を取り込む。そして取り込んだ画像のデータを、付着材（膜）の付着位置（不要膜の残留位置）に関する情報（表面状態情報）として、処理装置１００に出力する。
【００１８】
記憶部１０１は、基板状態検出装置２００から取得した表面状態情報を記憶する。また、記憶部１０１は、ウェハ３００の周縁部の基板面に対する処理を実行するための条件である基板面処理条件を決定するための基準情報である決定基準情報を、例えばテーブル形式等により記憶する。
【００１９】
処理条件決定部１０２は、基板状態検出装置２００より出力された表面状態情報を記憶部１０１に記憶させる。また、処理条件決定部１０２は、表面状態情報と決定基準情報とに基づいて基板面処理条件を決定し、該基板面処理条件を基板面処理部１０３に出力する。この基板面処理条件には、基板面に対する処理の必要性の有無を含む。なお、記憶部１０１や処理条件決定部１０２は、図１に示される基板の周縁部の処理システム１０において、処理装置１００の外部の例えばホストコンピュータ等に設けられても良い。また逆に、基板状態検出装置２００を処理装置１００内に取り込んで、基板面処理部１０３とユニット化しても良い。
【００２０】
基板面処理部１０３は、処理条件決定部１０２で決定した基板面処理条件に基づいてウェハ３００の周縁部に対する基板面処理として例えば除去処理を実行する。第１の実施の形態においては、基板面処理部１０３として図３に示すような研磨装置４００を用いる。図３は、ウェハ３００の周縁部を研磨テープによって研磨可能な研磨装置４００を説明する模式図である。
【００２１】
研磨装置４００においては、ウェハ３００を吸着させたウェハステージ４０１が高速で回転し、研磨ヘッドを含むバックパットユニット４０２がウェハ３００に研磨テープ４０３を押し付ける。また、ノズル４０４からウェハ３００の上面に洗浄液４０５を供給する。そして、このバックパットユニット４０２がウェハ３００に対してチルトすることで、ウェハ３００の周縁部の各エリアを選択的に研磨する。
【００２２】
つぎに、上述した基板の周縁部の処理システム１０の動作について、図４に示すような半導体装置の製造工程においてウェハ３００の周縁部の基板面に対する不要部の除去処理を行う場合を例に説明する。図４は、半導体装置の製造工程の一例を説明するためのフローチャートである。半導体装置の製造工程中において、ウェハ３００には例えば図４に示すように、ＳｉＮ（窒化シリコン）成膜（ステップＳ１０１）、ａ−Ｓｉ（アモルファスシリコン）成膜（ステップＳ１０２）、裏面（下面）ＳｉＮ剥離（ステップＳ１０３）、および、ウェハ３００の周縁部の不要部除去（ステップＳ１０４）の処理がこの順で施される。
【００２３】
図５は、ウェハ３００におけるＳｉＮ膜の付着状態を説明する断面図である。ステップＳ１０２のａ−Ｓｉ成膜の工程後のウェハ３００の周縁部においては、図５（ａ）に示すようにウェハ３００の全面にＳｉＮ膜３１１が付着し、上面エッジ部３０１および上面ベベル部３０２のＳｉＮ膜３１１上にａ−Ｓｉ膜３１２が付着している。そして、ステップＳ１０３の裏面（下面）ＳｉＮ剥離の工程において、アペックス（端面）３０３、下面ベベル部３０４および下面エッジ部３０５のＳｉＮ膜３１１を剥離する。ステップＳ１０３の裏面（下面）ＳｉＮ剥離の工程後における好ましい状態は、図５（ｂ）に示すようにアペックス（端面）３０３、下面ベベル部３０４および下面エッジ部３０５のＳｉＮ膜３１１が全て剥離されている状態である。
【００２４】
しかしながら、下面エッジ部３０５近傍のＳｉＮ膜３１１の除去が剥離プロセスとエッジ形状のばらつきとに起因する剥離処理の不安定性によって、実際には必ずしも図５（ｂ）に示すような状態とはならず、膜残りにばらつきが生じて図５（ｃ）に示すようにアペックス（端面）３０３にＳｉＮ膜３１１が残存する状態、図５（ｄ）に示すようにアペックス（端面）３０３および下面ベベル部３０４にＳｉＮ膜３１１が残存する状態が発生する。半導体装置の製造工程中においては、このように残存したＳｉＮ膜３１１が汚染源となるため、これらの膜をウェハ３００から除去する必要がある。
【００２５】
そこで、ウェハ３００の周縁部の基板面の処理としてステップＳ１０４のウェハ３００の周縁部の不要部除去処理を行う。以下、図６を参照して、ウェハ３００の周縁部の不要部除去について説明する。図６は、ウェハ３００の周縁部の不要部除去処理を説明するためのフローチャートである。まず、基板状態検出装置２００では、ウェハ３００の周縁部の状態をＣＣＤカメラにより撮像して画像を取り込む。撮像は例えば、上方斜め方向、側面（端面）方向、下方斜め方向の３方向からウェハ３００の周方向の全周にわたって行い、この３方向からの画像を取り込む。そして、基板状態検出装置２００では、この３方向からの画像を画像処理により合成して合成画像を得る。この合成画像から、基板状態検出装置２００は、除去すべきＳｉＮ膜３１１がウェハ３００の周縁部のどの領域に残存しているかを検出してＳｉＮ膜３１１の残存位置データを生成し、これを表面状態情報として処理装置１００に出力する。
【００２６】
処理装置１００は、基板状態検出装置２００からＳｉＮ膜３１１の残存位置データを受け取ることで、表面状態情報を取得する（ステップＳ２０１）。処理装置１００は、基板状態検出装置２００から表面状態情報を取得すると、処理条件決定部１０２が該表面状態情報を記憶部１０１に記憶させる。また、処理条件決定部１０２は、この表面状態情報と、記憶部１０１に予め記憶している決定基準情報と、に基づいて基板面処理条件を決定し（ステップＳ２０２）、該基板面処理条件を基板面処理部１０３に出力する。
【００２７】
ここで、決定基準情報は、例えば図７に示すようなテーブル形式で、記憶部１０１に予め記憶している。図７に示す決定基準情報においては、下面ベベル部３０４およびアペックス（端面）３０３におけるＳｉＮ膜３１１の残存状態と基板面処理条件が対応づけられている。
【００２８】
処理条件決定部１０２は、表面状態情報（ＳｉＮ膜３１１の残存位置データ）と、図７に示す決定基準情報とに基づいて基板面処理条件を決定する。例えば下面ベベル部３０４にＳｉＮ膜３１１が残存し、アペックス（端面）３０３にＳｉＮ膜３１１が残存していない場合には、図７に示す決定基準情報を参照して基板面処理条件を「基板面処理条件３」に決定し、基板面処理部１０３に出力する。「基板面処理条件３」の内容は、「基板面処理の必要性が要、基板面処理の対象領域は下面ベベル部」である。
【００２９】
また、例えば下面ベベル部３０４にＳｉＮ膜３１１が残存せず、アペックス（端面）３０３にＳｉＮ膜３１１が残存している場合には、図７に示す決定基準情報を参照して基板面処理条件を「基板面処理条件２」に決定し、基板面処理部１０３に出力する。「基板面処理条件２」の内容は、「基板面処理の必要性が要、基板面処理の対象領域はアペックス（端面）」である。
【００３０】
なお、さらに詳細に、例えば下面ベベル部３０４におけるＳｉＮ膜３１１の残存状態が予め決められた所定のレベル未満の場合には、「ＳｉＮ膜３１１の基板面処理の必要性無し」と決定するような決定基準情報を設けても良い。
【００３１】
基板面処理部１０３は、この基板面処理条件に基づいて、ウェハ３００の周縁部に対して基板面処理として不要部の除去処理を実行する。すなわち、研磨装置４００が、基板面処理条件に基づいてウェハ３００の周縁部に対して研磨を行う（ステップＳ２０３）。
【００３２】
以上の処理を行うことにより、本実施の形態にかかる処理装置１００によるウェハ３００の周縁部の基板面に対するＳｉＮ膜３１１の除去処理として、ＳｉＮ膜３１１が残存しており除去の必要性のある領域のみを選択的に研磨することができる。ＳｉＮ膜３１１は除去しにくい材料であるため、上述したようにウェハ３００の周縁部においてＳｉＮ膜３１１が残存している領域のみを選択的に研磨することで、不要部であるＳｉＮ膜３１１の除去処理に要する処理時間を大幅に短縮することが可能となる。また、ウェハ３００のノッチ部についても、表面状態情報によりノッチ部の位置を特定し、ＳｉＮ膜３１１が残存している領域に研磨テープ４０３を傾けて研磨することで、ＳｉＮ膜３１１を選択的に研磨することができ、無駄な研磨をなくすことが可能となる。
【００３３】
上述したように、第１の実施の形態にかかる基板の周縁部の処理システム１０においては、ウェハ３００の周縁部の基板面に対する不要部の除去処理を行う前に、該周縁部の表面状態についての評価を行うことにより適切な基板面処理条件を決定し、この基板面処理条件に基づいて除去処理を行う。すなわち、表面状態情報（ＳｉＮ膜３１１の残存位置データ）と、決定基準情報（ＳｉＮ膜３１１の残存位置と基板面処理条件との対応づけ）と、に基づいて基板面処理条件を決定する。そして、基板面処理部１０３が、基板面処理条件に基づいてウェハ３００の周縁部の不要なＳｉＮ膜３１１の除去処理を実行する。これにより、ウェハ３００の周縁部の不要なＳｉＮ膜３１１の除去処理に要する処理時間を大幅に短縮することができ、ウェハ３００における不要部を効率良く短時間で除去することができる。
【００３４】
また、後の半導体装置の製造工程において有害なＳｉＮ膜３１１を選択的にかつ確実に除去することができるため、ＳｉＮ膜３１１が剥がれてウェハ３００のデバイス形成面に乗り、露光不良や加工不良を引き起こすなどの不具合の発生を効果的に防止することができる。これにより、各基板に適した安定したプロセスで、歩留まり良く、安価に半導体装置を製造することができる。
【００３５】
（第２の実施の形態）
第２の実施の形態では、ウェハ３００の周縁部の形状をモニタして、その情報を基に基板面処理条件を決定する場合について説明する。第２の実施の形態にかかる基板の周縁部の処理システムの基本構成は、第１の実施の形態の場合と同様である。すなわち、第２の実施の形態にかかる基板の周縁部の処理システム１０は、図１に示すように処理装置１００と基板状態検出装置２００とを備える。また、処理装置１００は記憶部１０１と、処理条件決定部１０２と、基板面処理部１０３と、を備える。なお、基板状態検出装置２００および処理条件決定部１０２の機能が第１の実施の形態の場合と異なるため、以下では基板状態検出装置２００および処理条件決定部１０２を中心に説明する。
【００３６】
ウェハ３００の周縁部の形状には、ウェハ間においてばらつきが存在する。これは、半導体装置の製造工程においては、ウェハ３００のエッジ部からベベル部にかけての処理状態について、あまり制御されていないため、このような製造工程を経たウェハ３００間で、周縁部の形状に差異が生じたことによる。また、製造工程前の元のウェハ３００についても、ウェハ３００の種類が異なれば、一般に形状のばらつきが大きい。このため、第１の実施の形態で示したようなウェハの不要部の除去方法の場合には、例えば２００ｎｍの膜厚のＳｉＮ膜３１１を除去する際、実際にはウェハ３００のＳｉを３０μｍの深さで削り込む。具体的には、例えばウェハ３００の周方向において、研磨姿勢角０度（基準位置）：３０秒、±３０度：２０秒、±６０度：１５秒の時間の研磨を行い、合計１００秒程度の研磨が必要である。なお、研磨姿勢角については後述する。
【００３７】
そこで、研磨時間の短縮を図るために、第２の実施の形態では、ウェハ３００の周縁部の形状をモニタして、その情報を基に基板面処理条件を決定する。ウェハ３００の周縁部の形状のモニタは、基板状態検出装置２００において行う。
【００３８】
図８は、ウェハ３００の周縁部の形状のモニタ方法を説明するための図である。ウェハ３００の周縁部の形状のモニタは、まず、図８に示すように例えばＬＥＤ等の光源４１１により、ウェハ３００の側方からウェハ３００の周縁部に対して照射光Ｌを照射する。そして、ウェハ３００に対して光源４１１とは反対側に設けた反射ミラー４１２とフォーカスレンズ４１３を介して照射光ＬをＣＣＤカメラ４１４により撮像して画像を取り込む。画像の取得は、例えばウェハ３００を該ウェハ３００の中心軸を軸として回転させながらウェハ３００の周方向の全周にわたって行う。
【００３９】
つぎに、基板状態検出装置２００は、この画像に対してソフトウェア的に輪郭処理を行い、例えば図９に示すようなウェハ３００の周縁部の形状４１５を表すデータ（形状データ）を得る。図９は、輪郭処理を行って得られたウェハ３００の周縁部の形状４１５を示す図である。そして、基板状態検出装置２００は、形状データを表面状態情報として処理装置１００に出力する。
【００４０】
処理装置１００は、基板状態検出装置２００から形状データを受け取ることで、表面状態情報を取得する。処理装置１００は、基板状態検出装置２００から形状データ（表面状態情報）を取得すると、処理条件決定部１０２が該形状データ（表面状態情報）を記憶部１０１に記憶させる。
【００４１】
また、処理条件決定部１０２は、この形状データを基に、ウェハ３００のアペックス（端面）３０３から上面ベベル部３０２および下面ベベル部３０４の接線方向における研磨長さ（研磨テープとＳｉＮ膜３１１との接触長さ）を研磨姿勢角毎に算出する。図１０は、ウェハ３００の下面ベベル部３０４の接線方向における研磨長さを説明するための図である。ここで研磨姿勢角は、図１０に示すようにウェハ３００の面内方向（Ｘ方向）と垂直な方向（Ｚ方向）を０度（基準角度）として、研磨面がＺ方向となす角度である。なお、アペックス（端面）３０３の面が０度（基準角度）に該当する。また、研磨長さは、ウェハ３００の周方向において例えば４５度おきの８ポイントにおいて個々の研磨長さを算出し、その平均値を以下の処理において用いる。
【００４２】
例えば図１０に示す例では、研磨姿勢角が０度（基準角度）における研磨長さ：１００μｍ、２０度における研磨長さ：２００μｍ、４０度における研磨長さ：１００μｍ、６０度における研磨長さ：３００μｍ、７０度における研磨長さ：１００μｍ、である。なお、ここでは、研磨姿勢角として０度（基準角度）、２０度、４０度、６０度、７０度を選択した場合について説明するが、研磨姿勢角は任意に設定可能である。
【００４３】
研磨テープによる研磨の際、研磨長さにより研磨処理時の研磨抵抗が異なり、研磨長さが長いほど研磨抵抗が高くなり、研磨に時間を要する。そこで、この研磨長さによる研磨抵抗の変化の影響を考慮するために、処理条件決定部１０２は、研磨時間の算出式である下記（１）式により各研磨姿勢角における研磨時間を算出する。
研磨時間（sec）＝研磨長さ×係数      ・・・（１）
ここで、係数は、例えば研磨テープの材質等の諸条件や実験値の統計等により研磨姿勢角毎に異なる数値が与えられる。なお、上記（１）式および研磨姿勢角、係数は、決定基準情報として例えば図１１に示すテーブル形式で記憶部１０１に予め記憶している。
【００４４】
例えば図１０に示す例の場合に、上記（１）式を用いて各研磨姿勢角毎に算出した研磨時間を決定基準情報とともに図１１に示す。例えば、研磨姿勢角が０度（基準角度）のときは、研磨長さが１００μｍであり、係数が０．２であるので、これらの数値と上記（１）式とにより、研磨時間は２０（sec）となる。また、研磨姿勢角が±２０度のときは、研磨長さが２００μｍであり、係数が０．０４であるので、これらの数値と上記（１）式とにより、研磨時間は８（sec）となる。
【００４５】
処理条件決定部１０２は、上記のように表面状態情報と記憶部１０１に予め記憶している決定基準情報（上記（１）式および係数）とに基づいて基板面処理条件（研磨時間）を決定して、該基板面処理条件を基板面処理部１０３に出力する。
【００４６】
処理条件決定部１０２は、例えば算出した研磨時間が予め決められた所定のレベル未満の場合には、「基板面処理の必要性無し」と決定する。そして、処理条件決定部１０２は、「基板面処理の必要性無し」の旨の情報を基板面処理条件として基板面処理部１０３に出力する。
【００４７】
また、処理条件決定部１０２は、例えば算出した研磨時間が予め決められた所定のレベル以上の場合には、「基板面処理の必要性有り」と決定する。そして、処理条件決定部１０２は、「基板面処理の必要性有り」の旨の情報および「研磨姿勢角、研磨時間」に関する情報を基板面処理条件として基板面処理部１０３に出力する。
【００４８】
基板面処理部１０３は、この基板面処理条件に基づいてウェハ３００の周縁部の基板面に対する処理を実行する。すなわち、研磨装置４００が、基板面処理条件に基づいてウェハ３００の周縁部に対して研磨を行う。
【００４９】
以上の処理を行うことにより、本実施の形態にかかる処理装置１００によるウェハ３００の周縁部の基板面に対する研磨処理を、ウェハ３００の形状に応じて研磨時間を考慮しながら選択的に実施することができる。ＳｉＮ膜３１１は除去しにくい材料であるため、上述したようにウェハ３００の周縁部においてウェハ３００の形状に応じて研磨姿勢角毎に研磨時間を変えながら選択的に研磨することで、それぞれのウェハに適した研磨時間で周縁部の基板面に対する研磨処理を行うことができ、研磨処理に要する処理時間を大幅に短縮することが可能となる。
【００５０】
上述したように、第２の実施の形態にかかる基板の周縁部の処理システム１０においては、ウェハ３００の周縁部の基板面に対する処理を行う前に、該周縁部の表面状態についてモニタを行うことにより適切な基板面処理条件を決定し、この基板面処理条件に基づいて基板面に対する処理を行う。すなわち、表面状態情報（ウェハ３００の形状データ）と、決定基準情報（研磨時間算出式および係数）と、に基づいて処理条件決定部１０２がそれぞれのウェハ３００に適した基板面処理条件（研磨時間）を決定する。そして、基板面処理部１０３は、基板面処理条件に基づいてウェハ３００の周縁部の不要なＳｉＮ膜３１１の除去処理を実行する。これにより、ウェハ３００の周縁部の不要なＳｉＮ膜３１１の除去処理に要する処理時間を大幅に短縮することができ、ウェハ３００における不要部を効率良く短時間で除去することができる。
【００５１】
また、後の半導体装置の製造工程において有害な不要なＳｉＮ膜３１１を選択的にかつ確実に除去することができるため、不要なＳｉＮ膜３１１が剥がれてウェハ３００のデバイス形成面に乗り、露光不良や加工不良を引き起こすなどの不具合の発生を効果的に防止することができる。これにより、各基板に適した安定したプロセスで、歩留まり良く、安価に半導体装置を製造することができる。
【００５２】
また、上記の第２の実施の形態においては、ウェハ３００の１枚毎に基板面処理条件を求める場合について説明しているが、例えばウェハ３００の製造ロット毎に基板面処理条件を１回求めて、通常は全て同じ種類のウェハ３００からなる同一ロット内では、全てのウェハ３００に対してこの基板面処理条件を用いて基板面処理を実行しても良い。この場合には、半導体装置の製造工程で生じる程度の周縁部の形状のばらつきは吸収可能な基板面処理条件とすることで、周縁部の形状が大きくなるウェハ３００の種類に応じた各ロット毎の基板面処理条件を設定して、より効率的にウェハ３００の基板面処理を行うことができる。
【００５３】
（第３の実施の形態）
第３の実施の形態では、レーザ散乱光による半導体ウェハの周縁部の欠陥検出を通じて、除去すべき欠陥が半導体ウェハの周縁部のどの領域にあるかを検出し、その情報を基に基板面処理条件を決定する場合について説明する。
【００５４】
第３の実施の形態にかかる基板の周縁部の処理システムの基本構成は、第１の実施の形態の場合と同様である。すなわち、第３の実施の形態にかかる基板の周縁部の処理システム１０は、図１に示すように処理装置１００と基板状態検出装置２００とを備える。また、処理装置１００は記憶部１０１と、処理条件決定部１０２と、基板面処理部１０３と、を備える。なお、基板状態検出装置２００および処理条件決定部１０２の機能が第１の実施の形態の場合と異なるため、以下では基板状態検出装置２００および処理条件決定部１０２を中心に説明する。
【００５５】
半導体装置の製造工程中においては、熱処理工程などウェハにストレスのかかる工程が存在する。ここで、熱処理の前にウェハの周縁部に欠陥が存在すると、この欠陥を起点としてウェハに割れが生じるおそれがある。そこで、熱処理工程等のウェハにストレスのかかる工程における、ウェハの周縁部の欠陥に起因したウェハの割れを防止するために、第３の実施の形態ではウェハの周縁部の欠陥を検出して、その情報を基に基板面処理条件を決定する。ウェハの周縁部の欠陥検出は、基板状態検出装置２００において行う。
【００５６】
図１２は、ウェハ３００の周縁部の欠陥検出方法を説明する模式図である。ウェハ３００の周縁部の欠陥検出は、まず、図１２に示すように例えばウェハ３００のアペックス（端面）３０３と対向するようにウェハ３００と同じ水平面内に配置されたレーザ装置４２１により、ウェハ３００の側面方向からウェハ３００の周縁部に対してレーザＬ１を照射する。そして、レーザＬ１がウェハ３００の周縁部における上面ベベル部３０２、アペックス（端面）３０３、下面ベベル部３０４で反射した回折散乱レーザ光Ｌ２を、楕円鏡４２２を用いてディテクタ４２３に集光する。
【００５７】
また、ウェハ３００の上面ベベル部３０２の鉛直上方に配置された図示しないレーザ装置により、上面からウェハ３００の周縁部に対してレーザを照射する。そして、レーザがウェハ３００の周縁部における上面ベベル部３０２で反射した回折散乱レーザ光を、楕円鏡４２２を用いてディテクタ４２３に集光する。
【００５８】
さらに、ウェハ３００の下面ベベル部３０４の鉛直下方に配置された図示しないレーザ装置により、下面からウェハ３００の周縁部に対してレーザを照射する。そして、レーザがウェハ３００の周縁部における下面ベベル部３０４で反射した回折散乱レーザ光を、楕円鏡４２２を用いてディテクタ４２３に集光する。これにより、側面方向、上面方向、下面方向の回折散乱レーザ光Ｌ２の強度データを得る。なお、側面方向、上面方向、下面方向この回折散乱レーザ光Ｌ２の強度データの測定は、例えばウェハ３００を回転させながらウェハ３００全周の周方向位置にわたって行う。
【００５９】
つぎに、基板状態検出装置２００は、側面方向、上面方向、下面方向の回折散乱レーザ光Ｌ２の強度データを分析し、上面ベベル部３０２、アペックス（端面）３０３、下面ベベル部３０４の各領域の回折散乱レーザ光Ｌ２の分析強度データを生成する。例えば、上面方向および下面方向については、それぞれ上面ベベル部３０２、下面ベベル部３０４で反射した回折散乱レーザ光Ｌ２のみを集光することで、上面方向、下面方向の回折散乱レーザ光Ｌ２の強度データに検出される強度ピークをそのまま上面ベベル部３０２、下面ベベル部３０４の欠陥と関連する回折散乱レーザ光Ｌ２の強度データとする。
【００６０】
一方、側面方向に関しては、アペックス（端面）３０３のみならず上面ベベル部３０２、下面ベベル部３０４で反射した回折散乱レーザ光Ｌ２も集光しているので、ある周方向位置（ウェハ３００の回転角）において、側面方向の回折散乱レーザ光Ｌ２の強度データには検出される強度ピークが、上面方向や下面方向の回折散乱レーザ光Ｌ２の強度データには検出されない場合には、アペックス（端面）３０３に由来する強度ピークであるとしてその回転角の回折散乱レーザ光Ｌ２の強度データをアペックス（端面）３０３の欠陥と関連する回折散乱レーザ光Ｌ２の強度データとする。このように、上面方向と側面方向、側面方向と下面方向、において回折散乱レーザ光Ｌ２の強度データを分析することにより、上面ベベル部３０２、アペックス（端面）３０３、下面ベベル部３０４の領域毎の回折散乱レーザ光Ｌ２の分析強度データを生成する。
【００６１】
ここで、回折散乱レーザ光Ｌ２の強度（分析強度データ）とウェハ３００の表面の欠陥の程度（大きさや数）とには相関があるため、回折散乱レーザ光Ｌ２の強度（分析強度データ）からウェハ３００の周縁部の表面の欠陥に関する情報を得ることができる。具体的に、基板状態検出装置２００は、回折散乱レーザ光Ｌ２の分析強度データのソフト的な処理により、例えば図１３（ａ）、（ｂ）、（ｃ）に示すようにグラフ化した、欠陥位置情報を生成する。図１３は、周方向位置（回転角）と回折散乱レーザ光Ｌ２の分析強度との関係を示す特性図である。回折散乱レーザ光Ｌ２の分析強度の大きい位置が欠陥位置に該当するため、回折散乱レーザ光Ｌ２の分析強度ピークの位置を欠陥位置として検出できる。
【００６２】
つぎに、基板状態検出装置２００は、上記のようにして生成した上面ベベル部３０２の領域、アペックス（端面）３０３の領域、下面ベベル部３０４の領域毎の欠陥位置情報を表面状態情報として処理装置１００に出力する。
【００６３】
処理装置１００は、基板状態検出装置２００から欠陥位置情報を受け取ることで、表面状態情報を取得する。処理装置１００は、基板状態検出装置２００から欠陥位置情報（表面状態情報）を取得すると、処理条件決定部１０２が該欠陥位置情報（表面状態情報）を記憶部１０１に記憶させる。
【００６４】
また、図１３（ａ）、（ｂ）、（ｃ）に示すようにグラフ化した欠陥位置情報に対し、所定のスレッショルド値を追加する。スレッショルド値は、除去処理が必要な欠陥であるかどうかを決定するための閾値であり、決定基準情報として記憶部１０１に予め記憶している。
【００６５】
処理条件決定部１０２は、図１３（ａ）、（ｂ）、（ｃ）に示すようなグラフに基づいて、基板面処理条件（研磨対象領域）を決定する。処理条件決定部１０２は、上面ベベル部３０２の領域、アペックス（端面）３０３の領域、下面ベベル部３０４の領域の各領域について、例えば回折散乱レーザ光Ｌ２の強度がウェハ３００の全周にわたってスレッショルド値に満たない場合には、除去処理が必要な欠陥が無く、「基板面処理の必要性無し」と決定する。そして、処理条件決定部１０２は、「基板面処理の必要性無し」の旨の情報を基板面処理条件として基板面処理部１０３に出力する。
【００６６】
例えば図１３（ａ）に示す上面ベベル部３０２の場合には、回折散乱レーザ光Ｌ２の強度がウェハ３００の全周（全回転角）にわたってスレッショルド値に達していない。この場合には、処理条件決定部１０２は、「上面ベベル部３０２における基板面処理の必要性無し」と決定する。そして、処理条件決定部１０２は、「上面ベベル部３０２における基板面処理の必要性無し」との旨の情報を基板面処理条件として基板面処理部１０３に出力する。
【００６７】
同様に例えば図１３（ｂ）に示すアペックス（端面）３０３の場合には、回折散乱レーザ光Ｌ２の強度がウェハ３００の全周（全回転角）にわたってスレッショルド値に達していない。この場合には、処理条件決定部１０２は、「アペックス（端面）３０３における基板面処理の必要性無し」と決定する。そして、処理条件決定部１０２は、「アペックス（端面）３０３における基板面処理の必要性無し」との旨の情報を基板面処理条件として基板面処理部１０３に出力する。
【００６８】
また、処理条件決定部１０２は、上面ベベル部３０２の領域、アペックス（端面）３０３の領域、下面ベベル部３０４の領域の各領域について、例えば回折散乱レーザ光Ｌ２の強度が１つでもスレッショルド値に達している場合には、除去処理が必要な欠陥が存在するため、「基板面処理の必要性有り」と決定する。そして、処理条件決定部１０２は、「基板面処理の必要性有り」との旨の情報を基板面処理条件として基板面処理部１０３に出力する。
【００６９】
例えば図１３（ｃ）に示す下面ベベル部３０４の場合には、回折散乱レーザ光Ｌ２の強度ピークＡ〜Ｈがスレッショルド値に達している。この場合には、処理条件決定部１０２は、「下面ベベル部３０４における基板面処理の必要性有り」と決定する。そして、処理条件決定部１０２は、「下面ベベル部３０４における基板面処理の必要性有り」の旨の情報を基板面処理条件として基板面処理部１０３に出力する。
【００７０】
基板面処理部１０３は、これらの基板面処理条件に基づいてウェハ３００の周縁部における基板面処理を実行する。すなわち、研磨装置４００が、基板面処理条件に基づいてウェハ３００の周縁部に対して研磨を行う。ウェハ３００の周縁部に対する研磨処理は、ウェハ３００の全回転角について行っても良く、欠陥が存在する全回転角についてのみ行っても良い。
【００７１】
なお、上記においては、理解の容易のため、欠陥位置情報としてグラフ化した場合について説明したが、回折散乱レーザ光Ｌ２の分析強度データをそのまま欠陥位置情報として使用し、これとスレッショルド値とを比較することで、除去処理が必要な欠陥であるかどうかを決定することもできる。
【００７２】
以上の処理を行うことにより、本実施の形態にかかる処理装置１００によるウェハ３００の周縁部の基板面に対する研磨処理を、ウェハ３００の周縁部の欠陥の存在状況に応じて選択的に実施することができる。そしてウェハ３００の周縁部においてウェハ３００の欠陥の存在状況に応じて、上面ベベル部３０２、アペックス（端面）３０３および下面ベベル部３０４の領域を領域毎に選択的に研磨することで、それぞれのウェハにおいて研磨が必要とされる領域のみ研磨処理を行うことができ、研磨処理に要する処理時間を大幅に短縮することが可能となる。
【００７３】
上述したように、第３の実施の形態にかかる基板の周縁部の処理システム１０においては、ウェハ３００の周縁部の基板面に対する処理を行う前に、該周縁部の表面状態についての評価を行うことにより適切な基板面処理条件を決定し、この基板面処理条件に基づいて基板面に対する処理を行う。すなわち、表面状態情報（欠陥位置情報または回折散乱レーザ光Ｌ２の分析強度データ）と、決定基準情報（スレッショルド値）と、に基づいて基板面処理条件を決定する。そして、基板面処理部１０３は、基板面処理条件に基づいてウェハ３００の周縁部の欠陥の除去処理を実行する。これにより、ウェハ３００の周縁部の欠陥の除去処理に要する処理時間を大幅に短縮することができ、ウェハ３００の周縁部における欠陥を効率良く短時間で除去することができる。
【００７４】
また、後の半導体装置の製造工程において有害な欠陥を選択的にかつ確実に除去することができるため、熱処理工程等の半導体ウェハにストレスのかかる工程における、半導体ウェハの周縁部の欠陥に起因した半導体ウェハの割れを効果的に防止することができる。これにより、各基板に適した安定したプロセスで、歩留まり良く、安価に半導体装置を製造することができる。
【００７５】
（第４の実施の形態）
第４の実施の形態では、レーザ散乱光による半導体ウェハの周縁部の表面粗さのモニタを通じて、基板面の処理が必要な表面状態の部分がどの領域にあるかを検出し、その情報を基に基板面処理条件を決定する場合について説明する。
【００７６】
第４の実施の形態にかかる基板の周縁部の処理システムの基本構成は、第１の実施の形態の場合と同様である。すなわち、第４の実施の形態にかかる基板の周縁部の処理システム１０は、図１に示すように処理装置１００と基板状態検出装置２００とを備える。また、処理装置１００は記憶部１０１と、処理条件決定部１０２と、基板面処理部１０３と、を備える。なお、基板状態検出装置２００および処理条件決定部１０２の機能が第１の実施の形態の場合と異なるため、以下では基板状態検出装置２００および処理条件決定部１０２を中心に説明する。
【００７７】
半導体装置の製造工程中においては、液浸露光工程を実施する場合がある。液浸露光では、ウェハ３００の周縁部側から露光レンズがスキャンされる。ここで、ウェハ３００の周縁部に表面荒れがある場合、すなわち表面粗さが荒い部分がある場合には、この表面荒れのある部分に泡が発生する。そして、液浸露光時にこの泡が露光レンズに付着し、その状態でスキャンされることより泡がデバイス面に引きずられて露光不良を起こす場合がある。このため、液浸露光においては、使用する液の性質や露光レンズの移動スピードなどを調整しているが、あまり効果的な改善策とはなっていない。
【００７８】
そこで、ウェハ３００の周縁部の表面荒れに起因した液浸露光時の露光不良を防止するために、第４の実施の形態では半導体ウェハの周縁部の表面粗さを検出して、その情報を基に基板面処理条件を決定する。半導体ウェハの周縁部の表面粗さの検出は、基板状態検出装置２００において行う。
【００７９】
ウェハ３００の表面粗さの検出は、図１２に示すようなレーザ装置４２１を用いることにより、第３の実施の形態と同様にして表面状態情報として使用する上面ベベル部３０２、アペックス（端面）３０３、下面ベベル部３０４の領域毎の回折散乱レーザ光Ｌ２の分析強度データを生成する。
【００８０】
回折散乱レーザ光Ｌ２の分析強度データにおける強度（分析強度）とウェハ３００の表面の粗さとには相関があるため、回折散乱レーザ光Ｌ２の分析強度からウェハ３００の周縁部の表面の粗さの量を見積もることができる。そこで、回折散乱レーザ光Ｌ２の分析強度を表面粗さ指標として用いて、基板状態検出装置２００は、回折散乱レーザ光Ｌ２の分析強度データのソフト的な処理により、例えば図１４（ａ）、（ｂ）、（ｃ）に示すようにグラフ化した、表面粗さ指標情報を生成する。図１４は、周方向位置（回転角）と回折散乱レーザ光Ｌ２の分析強度との関係を示す特性図である。図１４において、回折散乱レーザ光Ｌ２の分析強度の大きい位置が表面粗さの大きい位置に該当する。
【００８１】
つぎに、基板状態検出装置２００は、上記のようにして生成した上面ベベル部３０２、アペックス（端面）３０３、下面ベベル部３０４の領域毎の表面粗さ指標情報を表面状態情報として処理装置１００に出力する。
【００８２】
処理装置１００は、基板状態検出装置２００から表面粗さ指標情報を受け取ることで、表面状態情報を取得する。処理装置１００は、基板状態検出装置２００から表面粗さ指標情報（表面状態情報）を取得すると、処理条件決定部１０２が該表面粗さ指標情報（表面状態情報）を記憶部１０１に記憶させる。
【００８３】
また、図１４（ａ）、（ｂ）、（ｃ）に示すようにグラフ化した表面粗さ指標情報に対し、所定のスレッショルド値を追加する。スレッショルド値は、基板面の処理が必要な表面粗さであるかどうかを決定するための閾値であり、決定基準情報として記憶部１０１に予め記憶している。
【００８４】
処理条件決定部１０２は、図１４（ａ）、（ｂ）、（ｃ）に示すようなグラフに基づいて、上面ベベル部３０２の領域、アペックス（端面）３０３の領域、下面ベベル部３０４の領域の各領域について、基板面処理条件（研磨対象領域）を決定する。処理条件決定部１０２は、例えば図１４（ｃ）に示すように回折散乱レーザ光Ｌ２の分析強度がウェハ３００の全周にわたって所定のスレッショルド値未満の場合には、有害な表面荒れが無く、「基板面処理の必要性無し」と決定する。そして、処理条件決定部１０２は、「基板面処理の必要性無し」の旨の情報を基板面処理条件として基板面処理部１０３に出力する。
【００８５】
また、処理条件決定部１０２は、例えば図１４（ａ）、（ｂ）に示すように所定のスレッショルド値以上の回折散乱レーザ光Ｌ２の分析強度が存在する場合には、有害な表面荒れが有り、「基板面処理の必要性有り」と決定する。そして、処理条件決定部１０２は、つぎに、処理時間の決定を行う。
【００８６】
研磨テープによる研磨の際、ウェハ３００の周縁部の表面粗さの量の大きさによって必要な研磨時間が異なり、表面粗さの量が大きいほど研磨に時間を要する。また、回折散乱レーザ光Ｌ２の分析強度（表面粗さ指標）と表面粗さとの間には、図１５に示すような関数の相関関係がある。図１５は、回折散乱レーザ光Ｌ２の分析強度（表面粗さ指標）と表面粗さとの相関関係を説明する特性図である。そこで、表面粗さの研磨時間への影響を考慮するために、処理条件決定部１０２は、まず、図１４（ａ）、（ｂ）、（ｃ）に示すグラフと図１５に示す関数に基づいて、表面粗さの量を算出する。なお、図１５に示す関数は、決定基準情報として記憶部１０１に予め記憶している。
【００８７】
ここで、表面粗さの量は、図１４（ａ）、（ｂ）、（ｃ）に示すグラフにおいて、有効と認められる最大（ＭＡＸ）の回折散乱レーザ光Ｌ２の分析強度（表面粗さ指標）を用いて求める。例えば上面ベベル部３０２に関しては、図１４（ａ）において回折散乱レーザ光Ｌ２の分析強度ピークＪが、有効と認められる最大（ＭＡＸ）の回折散乱レーザ光Ｌ２の分析強度である。そして、回折散乱レーザ光Ｌ２の分析強度：１０００の場合の表面粗さの量としては、図１５に示す関数から２．５が得られる。
【００８８】
つぎに、処理条件決定部１０２は、得られた表面粗さの量と、研磨時間の算出式である下記（２）式により研磨時間を算出する。
研磨時間（sec）＝表面粗さ×２０      ・・・（２）
ここで、係数２０は、例えば研磨テープの材質等の諸条件や実験値の統計等により与えられる。なお、上記（２）式は、決定基準情報として記憶部１０１に予め記憶している。
【００８９】
上面ベベル部３０２に関しては、表面粗さの量が２．５であるので、上記（２）式より、研磨時間は５０（sec）となる。このように、処理条件決定部１０２は、「基板面処理の必要性有り」と決定した場合には、表面状態情報と記憶部１０１に予め記憶している決定基準情報（図１５の関数および上記（２）式）とに基づいて基板面処理条件（研磨時間）を決定して、該基板面処理条件を基板面処理部１０３に出力する。
【００９０】
基板面処理部１０３は、これらの基板面処理条件に基づいてウェハ３００の周縁部に対する研磨処理を実行する。すなわち、研磨装置４００が、基板面処理条件に基づいてウェハ３００の周縁部における表面粗さの荒い部分に対して研磨を行う。ウェハ３００の周縁部に対する研磨処理は、ウェハ３００の全回転角について行っても良く、回折散乱レーザ光Ｌ２の分析強度におけるピークが存在する全回転角についてのみ行っても良い。
【００９１】
なお、上記においては、理解の容易のため、表面粗さ指標情報としてグラフ化した場合について説明したが、回折散乱レーザ光Ｌ２の分析強度データをそのまま表面粗さ指標情報として使用し、これとスレッショルド値とを比較することで、研磨処理が必要な表面粗さであるかどうかを決定し、また研磨時間を算出することもできる。
【００９２】
以上の処理を行うことにより、本実施の形態にかかる処理装置１００によるウェハ３００の周縁部の基板面に対する研磨処理を、ウェハ３００の周縁部の表面粗さに応じて選択的に行うことができる。そしてウェハ３００の周縁部においてウェハ３００の表面粗さに応じて、上面ベベル部３０２、アペックス（端面）３０３および下面ベベル部３０４の領域を領域単位で、研磨処理の必要な領域のみを研磨時間を変えながら選択的に研磨することで、それぞれのウェハにおいて研磨が必要とされる領域のみそれぞれのウェハに適した研磨時間で処理を行うことができ、表面粗さの荒い部分の研磨処理に要する処理時間を大幅に短縮することが可能となる。
【００９３】
上述したように、第４の実施の形態にかかる基板の周縁部の処理システム１０においては、ウェハ３００の周縁部の基板面に対する処理を行う前に、該周縁部の表面状態についての評価を行うことにより適切な基板面処理条件を決定し、この基板面処理条件に基づいて基板面に対する処理を行う。すなわち、表面状態情報（回折散乱レーザ光Ｌ２の分析強度（表面粗さ指標））と、決定基準情報（スレッショルド値、回折散乱レーザ光Ｌ２の強度と表面粗さとの相関関数および研磨時間の算出式）と、に基づいて処理条件決定部１０２が基板面処理条件（研磨すべき領域および研磨時間）を決定する。そして、基板面処理部１０３が、この基板面処理条件に基づいてウェハ３００の周縁部の研磨処理を実行する。これにより、ウェハ３００の周縁部の基板面における表面粗さの荒い部分の研磨処理に要する処理時間を大幅に短縮することができ、ウェハ３００における表面粗さの荒い部分を効率良く短時間で除去することができる。
【００９４】
また、後の半導体装置の製造工程において有害な部分を選択的にかつ確実に研磨することができるため、液浸露光時における、半導体ウェハの周縁部の表面荒れに起因した露光不良を効果的に防止することができる。これにより、各基板に適した安定したプロセスで、歩留まり良く、安価に半導体装置を製造することができる。
【００９５】
なお、上述した第１〜第４の実施の形態においては、基板面処理部１０３において研磨テープを用いた研磨により半導体ウェハの周縁部に対する基板面処理を行う場合について説明したが、本発明はこれに限定されず、ウエットエッチング法、ＣＤＥ法、スラリによる研磨法、マイクロトーチを利用した方法など様々な手法を用いることが可能である。また、上述したウェハ３００の周縁部における基板面処理は、半導体装置の製造工程中において必要に応じて任意に実行することが可能である。
【００９６】
また、いずれの実施の形態においても、基板面処理条件を例えばウェハ３００の製造ロット毎に１回求め、同一ロット内では同じ基板面処理条件を用いてウェハ３００の周縁部における基板面処理を実行しても良い。この場合には、より効率的にウェハ３００の周縁部における基板面処理を行うことができる。
【図面の簡単な説明】
【００９７】
【図１】この発明の一実施形態に従った基板の周縁部の処理システムの構成を示すブロック図。
【図２】この発明の一実施形態に従った基板であるウェハの周縁部を説明する図。
【図３】この発明の一実施形態に従った研磨装置を説明する模式図。
【図４】半導体装置の製造工程の一例を説明するためのフローチャート。
【図５】ウェハにおけるＳｉＮ膜の付着状態の一例を説明する断面図。
【図６】この発明の一実施形態に従ったウェハの周縁部における基板面の処理を説明するためのフローチャート。
【図７】この発明の一実施形態に従った決定基準情報を示す図。
【図８】この発明の一実施形態に従ったウェハの周縁部における形状のモニタ方法を説明するための図。
【図９】この発明の一実施形態に従って得られたウェハの周縁部の形状を示す図。
【図１０】この発明の一実施形態に従ったウェハの下面ベベル部の接線方向における研磨長さを説明する図。
【図１１】この発明の一実施形態に従った決定基準情報および研磨時間を示す図。
【図１２】この発明の一実施形態に従った半導体ウェハの周縁部の欠陥検出方法の一例を説明する模式図。
【図１３】この発明の一実施形態に従ったウェハの回転角と回折散乱レーザ光の分析強度との関係を示す特性図。
【図１４】この発明の一実施形態に従ったウェハの回転角と回折散乱レーザ光の分析強度との関係を示す特性図。
【図１５】この発明の一実施形態に従った回折散乱レーザ光の分析強度と表面粗さとの相関関係を説明する特性図。
【符号の説明】
【００９８】
１００  基板の周縁部の処理装置
１０１  記憶部
１０２  処理条件決定部
１０３  基板面処理部
３００  半導体ウェハ
３０１  上面エッジ部
３０２  上面ベベル部
３０３  アペックス
３０４  下面ベベル部
３０５  下面エッジ部
３１１  ＳｉＮ膜
３１２  ａ−Ｓｉ膜
４００  研磨装置
【図１】
2009111079.tif 000003
【図２】
2009111079.tif 000004
【図３】
2009111079.tif 000005
【図４】
2009111079.tif 000006
【図５】
2009111079.tif 000007
【図６】
2009111079.tif 000008
【図７】
2009111079.tif 000009
【図８】
2009111079.tif 000010
【図９】
2009111079.tif 000011
【図１０】
2009111079.tif 000012
【図１１】
2009111079.tif 000013
【図１２】
2009111079.tif 000014
【図１３】
2009111079.tif 000015
【図１４】
2009111079.tif 000016
【図１５】
2009111079.tif 000017